(57)【要約】【課題】  骨芽細胞の活性を促進し、細胞外基質を多く産生させて細胞の増殖および／または分化を促進する。【解決手段】  ニオブまたはタンタルの少なくともいずれかを含有する生体親和性の材料からなる生体組織補填材を提供する。これらの金属塩は、高い濃度においても毒性を示すことなく、骨芽細胞を活性化させて、細胞外基質の産生量を増大させることができる。【選択図】    図２
2006075581.tif 000002
【特許請求の範囲】
【請求項１】
ニオブまたはタンタルの少なくともいずれかを含有する生体親和性の材料からなる生体組織補填材。
【請求項２】
リン酸カルシウム多孔体からなる請求項１に記載の生体組織補填材。
【請求項３】
バイオガラスの表面にニオブまたはタンタルがコーティングされている請求項１に記載の生体組織補填材。
【請求項４】
生体高分子からなる請求項１に記載の生体組織補填材。
【請求項５】
ニオブまたはタンタルの濃度が、１０ー５（ｍｏｌ／ｌ）より大きく１０ー３（ｍｏｌ／ｌ）以下である請求項１から請求項４のいずれかに記載の生体組織補填材。
【請求項６】
請求項１から請求項５のいずれかに記載の生体組織補填材に細胞を播種してなる生体組織補填体。
【発明の詳細な説明】
【技術分野】
【０００１】
この発明は、生体組織補填材および生体組織補填体に関するものである。
【背景技術】
【０００２】
近年、骨腫瘍摘出や外傷等により生じた骨の欠損部に、骨補填材を補填することにより、骨を再生させて欠損部を修復することが可能になってきている。骨補填材としては、ハイドロキシアパタイト（ＨＡＰ）やリン酸三カルシウム（ＴＣＰ）が知られているが、体内に異物を残さないとする考え方から、例えば、β−ＴＣＰのようなリン酸カルシウム多孔体からなる足場材が使用される。β−ＴＣＰを骨欠損部の骨細胞に接触させておくと、破骨細胞がβ−ＴＣＰを吸収し、骨芽細胞が新しい骨を形成する、いわゆるリモデリングが行われる。すなわち、骨欠損部に補填された骨補填材は、経時的に自家骨に置換されていくことになる（例えば、非特許文献１参照。）。
【０００３】
一方、リン酸カルシウム多孔体への細胞や組織の初期接着性を向上するために、リン酸カルシウム多孔体の表面にコラーゲンのような高分子を配置する技術が知られている。そして、コラーゲン等の高分子をリン酸カルシウム多孔体の表面に安定的に結合させる結合材として、亜鉛等の金属イオンを化学修飾することが提案されている（例えば、特許文献１参照。）。
【０００４】
また、金属系医用材料としてステンレス鋼、コバルト・クロム合金、チタン合金などが人工骨、人工関節、骨固定材などの埋植医療用具に使用されている（例えば、非特許文献２参照。）。
【非特許文献１】植村他２名，「生分解性β−ＴＣＰ多孔材料を用いた骨におけるティッシュエンジニアリング−生体内で強度を増す新しい材料オスフェリオン−」，メディカル朝日，朝日新聞社，２００１年１０月１日，第３０巻，第１０号，ｐ．４６−４９
【非特許文献２】伊佐間和郎、土屋利江、「金属塩の正常ヒト骨芽細胞の増殖及び分化に及ぼす影響」、第２３回日本バイオマテリアル学会大会予稿集、ｐ１９０
【特許文献１】特開２００１ー１９８２０８号公報（［００１８］等）
【発明の開示】
【発明が解決しようとする課題】
【０００５】
特許文献１および非特許文献２に示されるように、亜鉛を初めとする多くの金属イオンを含有する生体組織補填材および金属からなる埋植医療用具は存在する。
しかしながら、特許文献１に示されている亜鉛を初めとする多くの金属イオンは毒性を有し、その濃度が高くなると、細胞の増殖を阻害する要因となるという不都合がある。このため、毒性が高くならないように非常に低い濃度範囲で使用することが想定されている。
また、非特許文献２は、毒性が低く細胞の増殖を阻害しない金属塩を開示しているが、あくまでも、細胞の増殖を阻害しない人工骨、人工関節、骨固定材など金属製の埋植医療用具を開示するものに過ぎず、積極的に細胞の増殖を促進して生体組織の再生を図る生体組織補填材に何ら言及するものではない。
【０００６】
この発明は、骨芽細胞の活性を促進し、細胞外基質を多く産生させて細胞の増殖および／または分化を促進することができる生体組織補填材および生体組織補填体を提供することを目的としている。
【課題を解決するための手段】
【０００７】
上記目的を達成するために、本発明は、ニオブまたはタンタルの少なくともいずれかを含有する生体親和性の材料からなる生体組織補填材を提供する。
出願人は、ニオブおよびタンタルが、いずれも、細胞の増殖を阻害しないばかりか、骨芽細胞の活性を促進し、細胞外基質の産生量を増加させる機能を有するという知見を得た。
そこで、これを利用したこの発明によれば、生体組織補填材を生体組織の欠損部に補填することにより、周囲に配されている骨芽細胞が活性化されて細胞外基質が多く産生されるので、欠損部を迅速に修復することができる。
【０００８】
また、上記発明においては、リン酸カルシウム多孔体にニオブまたはタンタルの少なくともいずれかを含有することにより、特に、骨欠損部に補填されて骨組織の迅速な修復を図ることができる。
【０００９】
また、上記発明においては、バイオガラスの表面にニオブまたはタンタルがコーティングされていることとしてもよく、生体高分子にニオブの金属塩またはタンタルの金属塩の少なくとも一方が含有されていることにしてもよい。
【００１０】
さらに、上記発明においては、ニオブまたはタンタルの濃度が、１０ー５（ｍｏｌ／ｌ）より大きく１０ー３（ｍｏｌ／ｌ）以下であることが効果的である。骨芽細胞の分化による細胞外基質の産生量を大幅に増大させることができ、したがって効率的な生体組織欠損部の修復を図ることができる。
また、本発明は上記生体組織補填材に細胞を播種してなる生体組織補填体を提供する。
この発明によれば、播種された細胞を活性化するので、生体への補填前に十分に細胞を活性化させた状態とすることができる。すなわち、細胞に生体組織補填材が吸収される過程で、ニオブまたはタンタルが細胞に取り込まれて、より強い効果が生じている可能性がある。したがって、手術後の生体組織の再生をより迅速に行うことが可能となる。
【発明の効果】
【００１１】
本発明によれば、骨芽細胞を活性化して細胞外基質の産生量を増大させ、補填された生体組織を迅速に修復することができるという効果を奏する。
したがって、本発明の生体組織補填材は、骨芽細胞の培養基材として用いることにより、骨芽細胞を高い活性状態で培養することができる。また、培養骨の基材として使用することにより、骨芽細胞の活性が高い培養骨を得ることができ、また細胞外基質が豊富な培養骨を得ることができる。さらに、骨補填材として使用することにより、骨芽細胞を活性化させ、欠損部等の迅速な修復を図ることができる。また、骨粗鬆症の治療薬として用いることにより、骨芽細胞を活性化し、細胞外基質による再石灰化効果により骨粗鬆症を治療することが可能となる。また、人工関節等の金属表面にコーティングすることにより、骨との摩擦による移植部分の骨融解を生ずることがなく摩擦部分の骨の再石灰化が期待でき、骨融解による人工関節の交換やコーティング材の再調整を施す期間を延長もしくは不要とする効果が期待できる。
【発明を実施するための最良の形態】
【００１２】
本発明の一実施形態に係る生体組織補填材および生体組織補填体について、以下に説明する。
本実施形態に係る生体組織補填材は、例えば、β−ＴＣＰ多孔体のようなリン酸カルシウム多孔体に、ニオブの金属塩（例えば、五塩化ニオブ：ＮｂＣｌ５）またはタンタルの金属塩（例えば、五塩化タンタル：ＴａＣｌ５）の少なくともいずれかを含有してなるものである。
金属塩の濃度は、１０ー５（ｍｏｌ／ｌ）より大きく１０ー３（ｍｏｌ／ｌ）以下である。
【００１３】
本実施形態に係る生体組織補填材によれば、この生体組織補填材が、例えば、骨組織に形成された腫瘍を掻爬して形成された骨欠損部に充填されることにより、含有されているニオブまたはタンタルの金属塩が、ニオブイオンまたはタンタルイオンとなって周囲の骨芽細胞に作用する。骨芽細胞は、これら金属イオンの作用により活性化され、多量の細胞外基質を産生することになる。その結果、産生された細胞外基質の作用により、骨芽細胞の成長がさらに促進され、分化および増殖が繰り返されることにより、迅速に骨組織が形成されていくことになる。
【００１４】
本実施形態における上記作用効果は、出願人が行った以下の評価試験に基づいている。
評価試験の前提は以下の通りである。
本実施例の生体組織補填材は以下の通りに製造した。
【００１５】
１．  まず、Ｃａ／Ｐ比が１．５０〜１．６８の化学組成範囲に入るように、メカノケミカル法にてリン酸カルシウムを合成し、その後、７５０℃以上の温度で焼成してリン酸カルシウムの粉末を得た。
２．  次に、上記により製造したリン酸カルシウム粉末に、水、界面活性剤およびＴａ（ＯＣ２Ｈ５）５およびＮｂ（ＯＣ２Ｈ５）５を加えて、攪拌、混合し、発泡した材料を紙製トレイに流し込んで８０℃で２４時間乾燥させた。
３．  その後、１時間に１００℃の割合で昇温し、９００〜１０００℃の温度で３０分間焼成した。これにより、ニオブおよびタンタルを含有するリン酸カルシウム多孔体を得た。
【００１６】
また、金属塩として、五塩化ニオブ（ＮｂＣｌ５）または五塩化タンタル（ＴａＣｌ５）の他に、比較例として、三塩化アルミニウム（ＡｌＣｌ３）、二塩化カドミウム（ＣｄＣｌ２）、二塩化コバルト（ＣｏＣｌ２）、三塩化クロム（ＣｒＣｌ３）、二塩化銅（ＣｕＣｌ２）、二塩化鉄（ＦｅＣｌ２）、三塩化鉄（ＦｅＣｌ３）、二塩化マンガン（ＭｎＣｌ２）、五塩化モリブデン（ＭｏＣｌ５）、二塩化ニッケル（ＮｉＣｌ２）、四塩化チタン（ＴｉＣｌ４）、三塩化バナジウム（ＶＣｌ３）、二塩化亜鉛（ＺｎＣｌ２）、四塩化ジルコニウム（ＺｒＣｌ４）を用意した。
細胞としては、正常ヒト骨芽細胞ＮＨＯｓｔ（CC-2538、Clonetics）を用いた。
培地には、β-グリセロリン酸ナトリウムおよび牛胎児血清を含有するα-ＭＥＭ培地を用いた。
【００１７】
細胞培養法は、コラーゲンＴｙｐｅＩコート２４ウェルマイクロプレートの各ウェルに、１×１０４個程度の骨芽細胞を播種し、２４時間後に規定濃度の金属塩を含む培地１ｍｌと交換した。以後、同濃度の金属塩を含む培地を週３回の頻度で交換し２週間培養した。
このようにして培養した細胞に対し、以下のようにして、細胞の増殖度および分化度を測定した。
【００１８】
増殖度の測定は、２０μｌ／ｍｌの生細胞測定用試薬TetraColor ONE（生化学工業）を含有する培地１ｍｌを各ウェルに加えた。２時間培養した後に、４５０ｎｍ（対照波長６００ｎｍ）での吸光度を測定した。コントロール群の吸光度を１００％として、各実験群の増殖度を求めた。
【００１９】
その測定結果を図１に示す。これによれば、五塩化ニオブ（ＮｂＣｌ５）および五塩化タンタル（ＴａＣｌ５）は、他の金属塩が、濃度の上昇とともに、骨芽細胞の増殖度を急激に低下させていくのに対し、五塩化タンタル（ＴａＣｌ５）は、濃度１０ー５ｍｏｌ／ｌ以上の高い濃度においても増殖度を微減させるのみであり、五塩化ニオブ（ＮｂＣｌ５）にあっては、濃度の増加とともに増殖度を増加させていることがわかる。
【００２０】
五塩化ニオブ（ＮｂＣｌ５）および五塩化タンタル（ＴａＣｌ５）以外の金属塩は、高い毒性を示すため、高濃度になるほど骨芽細胞の増殖度を低下させてしまうが、五塩化ニオブ（ＮｂＣｌ５）および五塩化タンタル（ＴａＣｌ５）は毒性が少なくあるいは全くなく、高濃度になっても増殖度をさほど低下させることなく、さらには増殖度を増加させるよう機能していることになる。
【００２１】
また、分化度の測定は、０．１Ｎ塩酸１ｍｌを各ウェルに加えて１５時間室温に放置し、各ウェルの塩酸抽出液を得た。カルシウムＣ−テストワコー（和光純薬工業）を用いて、塩酸抽出液１０μｌに０．８８Ｍモノエタノールアミン緩衝液（ｐＨ１１．０）１ｍｌを加え、次に、０．６３ｍＭオルトクレゾールフタレインコンプレクソン、６９ｍＭ８−キノリノール１００μｌを加えた。室温で１５分間反応させた後に、５７０ｎｍでの吸光度を測定し、ウェルあたりのカルシウム含量を定量した。コントロール群のカルシウム含量を１００％として、各実験群の分化度を求めた。
【００２２】
その測定結果を図２に示す。これによれば、五塩化ニオブ（ＮｂＣｌ５）および五塩化タンタル（ＴａＣｌ５）は、他の金属塩が、濃度の上昇とともに、骨芽細胞の分化度を低下させていくのに対し、濃度の増加とともに分化度を著しく増加させていることがわかる。
分化度が高ければ高いほど、骨芽細胞が活性化されて細胞外基質を多く産生していることになる。
【００２３】
このように、本実施形態に係る生体組織補填材によれば、生体組織欠損部に補填するだけで、周囲の骨芽細胞の活性を著しく増大させ、生体組織の迅速な修復を図ることができるという効果がある。
したがって、骨芽細胞の培養基材として用いることにより、骨芽細胞を高い活性状態で培養することができる。さらに、骨補填材として使用することにより、骨芽細胞を活性化させ、欠損部等の迅速な修復を図ることができる。また、骨粗鬆症の治療薬として用いることにより、骨芽細胞を活性化し、細胞外基質による再石灰化効果により骨粗鬆症を治療することが可能となる。また、人工関節等の金属表面にコーティングすることにより、骨との摩擦による移植部分の骨融解を生ずることがなく摩擦部分の骨の再石灰化が期待でき、骨融解による人工関節の交換やコーティング材の再調整を施す期間を延長もしくは不要とする効果が期待できる。また、骨組織以外の生体組織に適用しても効果的である。
【００２４】
また、本実施形態に係る生体組織補填材を基材として間葉系幹細胞を播種して培養することにより、骨芽細胞の活性が高い生体組織補填体を得ることができる。また、このような生体組織補填体によれば、細胞外基質を豊富に含み、生体組織欠損部への移植後の修復をさらに迅速にすることができる。
【００２５】
なお、生体組織補填材の基材として、βーＴＣＰ多孔体を例示したが、これに代えて、他のリン酸カルシウムや、生体組織に親和性のある材料であれば任意のものでよく、生体吸収性の材料であればさらに好ましい。特に、生体適合性を有する多孔性のセラミックスや、コラーゲン、ポリ乳酸、ポリグリコール酸、ヒアルロン酸、またはこれらの組合せを用いてもよい。
【００２６】
また、上記生体組織補填材の基材にニオブまたはタンタルを含有させる場合の他、ニオブまたはタンタルを積極的に添加してなる合金材料によっても、生体内に移植した後の効果的な骨形成が期待できる。このような合金材料としては、従来のチタン合金、ステンレス鋼、コバルト・クロム合金等が考えられ、合金製造の際にニオブ塩またはタンタル塩を添加すればよい。その濃度は、例えば、ニオブまたはタンタルが１０ー５（ｍｏｌ／ｌ）より大きく１０ー３（ｍｏｌ／ｌ）以下であることが効果的である。
【図面の簡単な説明】
【００２７】
【図１】本発明の一実施形態に係る生体組織補填材に含まれる金属塩の濃度と骨芽細胞の増殖度との関係を示すグラフである。
【図２】本発明の一実施形態に係る生体組織補填材に含まれる金属塩の濃度と骨芽細胞の分化度との関係を示すグラフである。
【図１】
2006075581.tif 000003
【図２】
2006075581.tif 000004